(57)【要約】【課題】  ペロブスカイト型構造を有する多結晶セラミック粉末を用いて製造可能であり、組成上の制約条件の少ない配向性セラミックスの製造方法を提供する。【解決手段】  多結晶セラミック粉末とを含むセラミックスラリーを得る工程と、前記セラミックスラリーを磁場中で成形してセラミック成形体を得る工程と、前記セラミック成形体を焼成する工程と、を有する配向性セラミックスの製造方法であって、前記多結晶セラミック粉末は、ペロブスカイト構造を有する主成分と前記主成分１００ｍｏｌに対して５ｍｏｌ以下（ただし０ｍｏｌを除く）の割合で含有される副成分とを含み、前記副成分は磁気モーメントが０ではない３ｄ遷移金属イオンまたは磁気モーメントが０ではない希土類遷移金属イオンからなる群より選択される少なくとも１種であることを特徴とする。【特許請求の範囲】
【請求項１】
多結晶セラミック粉末を含むセラミックスラリーを得る工程と、
前記セラミックスラリーを磁場中で成形してセラミック成形体を得る工程と、
前記セラミック成形体を焼成する工程と、を有する配向性セラミックスの製造方法であって、
前記多結晶セラミック粉末は、ペロブスカイト構造を有する主成分と前記主成分１００ｍｏｌに対して５ｍｏｌ以下（ただし０ｍｏｌを除く）の割合で含有される副成分とを含み、
前記副成分は磁気モーメントが０ではない３ｄ遷移金属イオンまたは磁気モーメントが０ではない希土類遷移金属イオンからなる群より選択される少なくとも１種であることを特徴とする配向性セラミックスの製造方法。
【請求項２】
前記副成分はＭｎ2+，Ｆｅ3+，Ｃｅ3+，Ｎｄ3+，Ｓｍ3+およびＤｙ3+からなる群より選択される少なくとも１種であることを特徴とする請求項１に記載の配向性セラミックスの製造方法。
【発明の詳細な説明】
【技術分野】
【０００１】
本発明は、ペロブスカイト型構造を有する配向性セラミックスの製造方法および配向性セラミックスを利用したセラミック電子部品の製造方法に関する。
【背景技術】
【０００２】
従来から、誘電体材料や圧電体材料としてＢａＴｉＯ3やＰｂ（Ｚｒ，Ｔｉ）Ｏ3などのペロブスカイト型構造を有するセラミックスが使用されている。そして、これらのペロブスカイト型構造セラミックスにおいては結晶を配向させることによって諸特性が向上することが知られている。
【０００３】
特許文献１には、形状異方性を有するホスト材料と、少なくとも一つの結晶面が上記ホスト材料の少なくとも一つの結晶面と格子整合性を有し、かつ結晶異方性の小さいゲスト材料とを準備して混合し、上記ホスト材料を配向させてから加熱することにより、上記ゲスト材料と結晶系が等しい結晶配向材料を得ることが記載されている。そしてこの方法により、ペロブスカイト型構造を有するチタン酸ナトリウムビスマス（Ｂｉ0.5Ｎａ0.5ＴｉＯ3）の配向性材料を得ることができることが記載されている。
【０００４】
一方、特許文献２には、セラミック原料としてビスマス層状化合物を含む粉末に溶媒を添加したスラリーを作製し、該スラリーに対して１Ｔ以上の磁場を印加して前記ビスマス層状化合物粉末をｃ面と垂直な結晶面に配向させつつ前記スラリーを固化した後、焼成するビスマス層状化合物焼結体の製造方法が記載されている。
【０００５】
また、非特許文献１には、ペロブスカイト型構造を有するチタン酸ビスマス（ＢｉＴｉＯ3）、ジルコン酸鉛（ＰｂＺｒＯ3）およびチタン酸バリウム（ＢａＴｉＯ3）粉末の配向と磁場との関係について記載されている。
【特許文献１】特開平１０−３３０１８４号公報
【特許文献２】特開２００２−１２１０６９号公報
【非特許文献１】増本博、淡路智、後藤孝「強誘電体の配向性に及ぼす磁場の影響」東北大学材料研究所強磁場超伝導材料研究センター年次報告２００２年度、２１０〜２１１ページ
【発明の開示】
【発明が解決しようとする課題】
【０００６】
特許文献１に記載の方法によれば、配向性の高いペロブスカイト型構造セラミックスを得ることができるが、形状異方性を有するホスト材料をあらかじめ用意する必要がある。このため、工程が複雑化して製造コストが上昇するという問題がある。
【０００７】
また、そもそも所望の配向性セラミックスの組成に適した形状異方性ホスト材料が存在していなければならないという問題がある。すなわち、所望の最終生成物の構成元素の中から選択される元素で構成される形状異方性ホスト材料をあらかじめ用意する必要がある。これは、ホスト材料の構成元素が最終生成物の中に取り込まれるため、所望の最終生成物の構成元素以外の元素を含む材料をホスト材料として使用すると、所望の組成の最終生成物を得ることができなくなるからである。そして、そのような条件を満たす形状異方性ホスト材料が常に存在しているわけではない。
【０００８】
これに対して、特許文献２に記載されたように磁場を印加して結晶を配向させる方法であれば、原理的には磁化率に異方性を有する非磁性物質であればいずれの物質にも適用可能であると考えられており、特許文献１に記載された技術のような組成上の制約条件はないはずである。
【０００９】
しかしながら、実際にはペロブスカイト型構造を有するセラミックスを磁場によって配向させることは困難であった。非特許文献１には、多結晶チタン酸ビスマス粉末を用いて８Ｔの磁場を印加した場合に配向性材料を得ることができなかったことが記載されている。また、非特許文献１には、単結晶チタン酸バリウム粉末を用いた場合には配向度が磁場依存性を有することが記載されているが、単結晶粉末は多結晶粉末に比べてコストが高く、工業上実用的な方法ではない。
【００１０】
よって本発明は、ペロブスカイト型構造を有する多結晶セラミック粉末を用いて製造可能であり、組成上の制約条件の少ない配向性セラミックスの製造方法を提供することを目的とする。
【課題を解決するための手段】
【００１１】
上記問題点を解決するために本発明に係る配向性セラミックスの製造方法は、多結晶セラミック粉末を含むセラミックスラリーを得る工程と、前記セラミックスラリーを磁場中で成形してセラミック成形体を得る工程と、前記セラミック成形体を焼成する工程と、を有する配向性セラミックスの製造方法であって、前記多結晶セラミック粉末は、ペロブスカイト構造を有する主成分と前記主成分１００ｍｏｌに対して５ｍｏｌ以下（ただし０ｍｏｌを除く）の割合で含有される副成分とを含み、前記副成分は磁気モーメントが０ではない３ｄ遷移金属イオンまたは磁気モーメントが０ではない希土類遷移金属イオンからなる群より選択される少なくとも１種であることを特徴とする。
【００１２】
また、本発明に係る配向性セラミックスの製造方法においては、前記副成分はＭｎ2+，Ｆｅ3+，Ｃｅ3+，Ｎｄ3+，Ｓｍ3+およびＤｙ3+からなる群より選択される少なくとも１種であることが好ましい。これらは比較的安価であり、入手が容易だからである。
【発明の効果】
【００１３】
本発明の配向性セラミックスの製造方法によれば、ペロブスカイト構造を有する主成分に対して、磁気モーメントが０ではない３ｄ遷移金属イオンまたは磁気モーメントが０ではない希土類遷移金属イオンからなる群より選択される少なくとも１種からなる副成分を所定量含有させた多結晶セラミック粉末を用いることにより、多結晶セラミック粉末を用いていても磁場中での配向が可能となり、コストの比較的低廉な多結晶セラミック粉末を用いて配向性セラミックスを得ることが可能となる。また、形状異方性ホスト材料を用意する必要がないので本発明の適用に当たっての組成上の制約条件が少ない。
【発明を実施するための最良の形態】
【００１４】
本発明に係る配向性セラミックスは一般式ＡＢＯ3で表されるペロブスカイト構造を有する複合金属酸化物を主成分とする。具体的には、ＢａＴｉＯ3（チタン酸バリウム）、ＳｒＴｉＯ3（チタン酸ストロンチウム）、ＰｂＴｉＯ3（チタン酸鉛）、Ｐｂ（Ｚｒ，Ｔｉ）Ｏ3（チタン酸ジルコン酸鉛）、（Ｋ，Ｎａ，Ｌｉ）（Ｎｂ，Ｔａ）Ｏ3、（Ｎａ1/2Ｂｉ1/2）ＴｉＯ3およびこれらの固溶体などを用いることができる。
【００１５】
そして、前記主成分１００ｍｏｌに対して、磁気モーメントが０ではない遷移金属イオンおよび磁気モーメントが０ではない希土類遷移金属イオンからなる群から選択される少なくとも１種を５ｍｏｌ以下（０ｍｏｌを除く）含有する。磁気モーメントが０ではない遷移金属イオンとしては、Ｔｉ3+，Ｖ3+，Ｖ4+，Ｃｒ2+，Ｃｒ3+，Ｍｎ2+，Ｍｎ3+，Ｆｅ2+，Ｆｅ3+，Ｃｏ2+，Ｎｉ2+，Ｃｕ2+などがある。また、磁気モーメントが０ではない希土類遷移金属イオンとしては、Ｃｅ3+，Ｐｒ3+，Ｐｒ4+，Ｎｄ3+，Ｓｍ2+，Ｓｍ3+，Ｅｕ2+，Ｅｕ3+，Ｇｄ3+，Ｔｂ3+，Ｔｂ4+，Ｄｙ3+，Ｈｏ3+，Ｅｒ3+，Ｔｍ2+，Ｔｍ3+，Ｙｂ3+などがある。以下、本明細書において便宜上これらを総称して磁性金属イオンという。
【００１６】
これらの磁性金属イオンの少なくとも一部がペロブスカイト構造の結晶格子に取り込まれることによって結晶粒子の磁化率が向上し、磁場印加によって配向化するものと推定されるが、詳細なメカニズムは明らかではない。なお、結晶格子中に取り込まれた磁性金属イオンは価数やイオン半径によってＡサイトまたはＢサイトのいずれに配位するかが決定されると考えられ、ＡサイトおよびＢサイトの両方に配位する磁性金属イオンも存在すると考えられる。しかし、結晶格子中のどの位置に配位しているかを実際に確認することは困難である。
【００１７】
磁性金属イオンの含有率を主成分１００ｍｏｌに対して５ｍｏｌ以下に限定したのは以下の理由による。すなわち、主成分１００ｍｏｌに対して副成分である磁性金属イオンが１０ｍｏｌを超えると配向度が低下するためである。これは、副成分が多すぎると主成分がペロブスカイト型構造の単相を得ることが困難になるためである。
【００１８】
また、より高い配高度を得る観点からは、副成分の含有量は主成分１００ｍｏｌに対して０．１ｍｏｌ以上１．０ｍｏｌ以下とすることが好ましい。
【００１９】
本発明では、上記主成分と上記磁性金属イオンとを含むセラミックスラリーを成形する際に磁場を印加することによって配向性セラミックスを得るが、印加する磁場は１Ｔ（テスラ）以上とすることが好ましい。
【００２０】
本発明に係る配向性セラミックスの製造方法は例えば以下の手順で実行される。
【００２１】
まず、素原料として主成分の構成元素および磁性金属イオンを含む酸化物、水酸化物または炭酸塩等を用意し、これらを所定の比率となるように秤量して混合する。得られた混合物をピーク温度１２００℃から１４００℃程度の適当な条件で仮焼し、セラミック仮焼粉（多結晶セラミック粉末）を得る。
【００２２】
セラミック仮焼粉を粉砕した後、適当な量の水と分散剤を加えて分散し、セラミックスラリーを得る。得られたセラミックスラリーを多孔質の型に流し込み、型に水分を吸収させて成形する。成形中、セラミックスラリーに対して磁場を印加する。これにより、セラミック成形体を得る。
【００２３】
得られたセラミック成形体を十分に乾燥させた後に５００℃程度に加熱して有機成分を除去する処理を行い、その後、１２００℃から１４００℃程度の適当な条件で焼成することにより、本発明の配向性セラミックスを得ることができる。
【００２４】
本発明によれば、磁気モーメントが０ではない３ｄ遷移金属イオンまたは磁気モーメントが０ではない希土類遷移金属イオンからなる群より選択される少なくとも１種を副成分として含有しているので、成形中の磁場印加によって結晶が配向し、配向性セラミックスを得ることができる。かかる配向性セラミックスは、高い電気的特性が期待される。
【実施例１】
【００２５】
本発明の第１の実施例について説明する。第１の実施例は、チタン酸バリウム（ＢａＴｉＯ3）を主成分とする配向性セラミックスの製造方法に係るものである。
【００２６】
主成分の出発原料としてＢａＣＯ3，ＴｉＯ2を、副成分の素原料としてＭｎＣＯ3，Ｆｅ2Ｏ3，Ｎｄ2Ｏ3，Ｃｅ2（ＣＯ3）3，Ｓｍ2Ｏ3およびＤｙ2Ｏ3用意し、これらを以下の一般式（Ａ）を満足するような比率で秤量した。
【００２７】
１００ＢａＴｉＯ3＋ａＭ  …（Ａ）
（式中、Ｍは副成分であるＭｎ2+，Ｆｅ3+，Ｎｄ3+，Ｃｅ3+，Ｓｍ3+およびＤｙ3+のうち少なくとも一種を示す。）
秤量物をボールミルに投入し、水を加えて１６時間湿式混合を行うことにより混合物を得た。得られた混合物を乾燥させた後、１２５０℃〜１３５０℃で２時間仮焼し、セラミック仮焼粉（多結晶セラミック粉末）を得た。このセラミック仮焼粉をカッター刃による回転式粉砕機に投入して６０秒間粉砕し、さらにボールミルを用いて１００時間の湿式粉砕を行った。
【００２８】
粉砕後のセラミック仮焼粉１００重量部に対して２５重量部の水と１重量部の分散剤を加えて混合することにより、セラミックスラリーを得た。セラミックスラリーの粘性率を測定したところ、１００ｍＰａ・ｓだった。さらに分散性を向上させるため、スターラで分散しながら５分間の超音波攪拌を行った。
【００２９】
セラミックスラリーを多孔質の型に流し込み、型に水分を吸収させて成形した。成形中、セラミックスラリーに対して所定の磁場を印加した。これにより、３０ｍｍ×３０ｍｍ×５ｍｍのセラミック成形体を得た。
【００３０】
このセラミック成形体を十分に乾燥させた後、５００℃で２時間の熱処理を行って有機成分を除去した。次いで、１３００℃〜１４００℃で２時間の焼成を大気中で行うことにより、焼結体（配向性セラミックス）を得た。
【００３１】
この焼結体の表面をＸ線回折法（線源ＣｕＫα、４０ｋＶ、２００ｍＡ）によって分析し、各結晶面のピーク強度を測定した。さらに比較用に各試料を粉砕して粉末試料を作製し、該粉末試料についてもＸ線回折法によって各結晶面のピーク強度を測定した。そして、比較用の粉末試料を基準として、ロットゲーリング（Lotgering）法によって配向度を測定した。
【００３２】
ここで、一般式（Ａ）を満たす配向性セラミックスは室温で正方晶を示すが、擬立方晶としてみた場合の｛１００｝面、すなわち正方晶における｛１００｝面および｛００１｝面の配向度を求めた。擬立方晶とは、立方晶よりもわずかに歪んだ結晶格子を示している。
【００３３】
各試料の組成、印加磁界および配向度を表１に示す。なお、表１において試料番号に＊が付されているものは本発明の範囲外の比較例である。
【００３４】
【表１】
2008037064.tif 000002
【００３５】
試料番号１および２は副成分であるＭを含有していないため、配向度が低く実質的に無配向である。なお、試料番号２の配向度が４．１％であるため若干配向しているかのように見えるが、ロットゲーリング法では特に配向度が低い場合に精度が低下することが知られており、この程度では実質的に無配向であるとみなしてかまわない。
【００３６】
副成分ＭとしてＭｎ2+を含有する試料番号３，５，６，７，８では、それぞれ配向度が１０．４〜６０．１％の範囲にあり、副成分Ｍを添加することによって磁場配向が可能になったことがわかる。特に、主成分１００ｍｏｌに対する副成分Ｍのモル比率ａが０．１〜１．０の範囲にある試料番号３，５，６で４９．６％以上の高い配向度が得られた。
【００３７】
試料番号９は副成分ＭとしてＭｎ2+を含むものの、その含有比率ａが１５．０と本発明の範囲を超えているため、配向度が１．８％となり、実質的に無配向となった。これは、副成分Ｍを過剰に含むことによって主成分がペロブスカイト構造の単相を得にくくなったためと考えられる。
【００３８】
副成分ＭとしてＦｅ3+，Ｎｄ3+，Ｃｅ3+，Ｓｍ3+またはＤｙ3+を含有する試料番号１０〜１６においても１０．８〜８５．４％の配向度を得ることができた。特に、副成分ＭとしてＤｙ3+を主成分１００ｍｏｌに対して１．０ｍｏｌ含有する試料番号１６では８５．４％の高い配向度を得ることができた。
【実施例２】
【００３９】
次に本発明の第２の実施例に係る配向性セラミックスの製造方法について説明する。本実施例に係る配向性セラミックスは、チタン酸ジルコン酸鉛（Ｐｂ（Ｚｒ，Ｔｉ）Ｏ3を主成分とするものである。
【００４０】
主成分の出発原料としてＰｂ3Ｏ4，ＺｒＯ2およびＴｉＯ2を、副成分の素原料としてＭｎＣＯ3を用意し、これらを以下の一般式（Ｂ）を満足するような比率で秤量した。
【００４１】
１００Ｐｂ（Ｚｒ0.5Ｔｉ0.5）Ｏ3＋ａＭ  …（Ｂ）
（式中、Ｍは副成分であるＭｎ2+を示す。）
この秤量物を用いて、実施例１と同様の製造方法によって焼結体（配向性セラミックス）を製造した。そして実施例１と同様の方法によって配向度を求めた。各試料の組成、印加磁界および配向度を表１に示す。なお、表２において試料番号に＊が付されているものは本発明の範囲外の比較例である。
【００４２】
【表２】
2008037064.tif 000003
【００４３】
副成分Ｍを含まない試料番号１７では１２Ｔの磁場を印加しても実質的に無配向となったが、副成分Ｍを主成分１００ｍｏｌに対してそれぞれ０．５ｍｏｌおよび１．０ｍｏｌ含有する試料番号１８，１９では１５．４〜３２．０％の配向度を得ることができた。